(57)【要約】【課題】耐ドライエッチング耐性が優れた感光性組成物を提供する。【解決手段】オイルゲル化剤を含有する感光性組成物。【選択図】　　なし【特許請求の範囲】
【請求項１】
オイルゲル化剤を含有する感光性組成物。
【請求項２】
更に、（Ａ）活性光線又は放射線の照射により酸を発生する化合物、及び（Ｂ）酸の作用により分解し、アルカリ現像液中での溶解度を増大させる基を有する樹脂を含有することを特徴とする、請求項１に記載の感光性組成物。
【請求項３】
更に（Ａ）活性光線又は放射線の照射により酸を発生する化合物、（Ｄ）アルカリ現像液に可溶な樹脂、及び（Ｅ）酸の作用により該アルカリ現像液に可溶な樹脂と架橋する酸架橋剤を含有することを特徴とする、請求項１に記載の感光性組成物。
【発明の詳細な説明】
【０００１】
【発明の属する技術分野】
本発明は、ＩＣ等の半導体製造工程、液晶、サーマルヘッド等の回路基板、印刷版、光硬化性組成物の製造、さらにその他のフォトファブリケーション工程に使用される感光性組成物、特にレジスト組成物に関するものである。さらに詳しくは２５０ｎｍ以下の遠紫外線などの露光光源、および電子線などによる照射源とする場合に好適なレジスト組成物に関するものである。
【０００２】
【従来の技術】
化学増幅系レジスト組成物は、遠紫外光等の放射線の照射により露光部に酸を生成させ、この酸を触媒とする反応によって、活性放射線の照射部と非照射部の現像液に対する溶解性を変化させ、パターンを基板上に形成させるパターン形成材料である。
【０００３】
ＫｒＦエキシマレーザーを露光光源とする場合には、主として２４８ｎｍ領域での吸収の小さい、ポリ（ヒドロキシスチレン）を基本骨格とする樹脂を主成分に使用するため、高感度、高解像度で、且つ良好なパターンを形成し、従来のナフトキノンジアジド／ノボラック樹脂系に比べて良好な系となっている。
【０００４】
しかしながら、更なる短波長の光源、例えばＡｒＦエキシマレーザー（１９３ｎｍ）を露光光源として使用する場合は、芳香族基を有する化合物が本質的に１９３ｎｍ領域に大きな吸収を示すため、上記化学増幅系でも十分ではなかった。
また、１９３ｎｍ波長領域に吸収の小さいポリマーとして、ポリ（メタ）アクリレートの利用が非特許文献１（Ｊ．Ｖａｃ．Ｓｃｉ．Ｔｅｃｈｎｏｌ．，Ｂ９，３３５７（１９９１））．　に記載されているが、このポリマーは一般に半導体製造工程で行われるドライエッチングに対する耐性が、芳香族基を有する従来のフェノール樹脂に比べ低いという問題があった。
【０００５】
近年の微細化要求のためにレジストの薄膜化が進んでおり、レジストのドライエッチング耐性が益々高く求められるようになってきた。
【０００６】
一方、オイルに添加されることでオイルをゲル化する作用を持つオイルゲル化剤が徐々に見つかって来ており、非特許文献２（「表面」第３６巻第６号２９１〜３０３項（１９９８年））等に紹介されている。しかし、その反応機構や使用方法等はあまり知られていない。
【０００７】
【非特許文献１】
Ｊ．Ｖａｃ．Ｓｃｉ．Ｔｅｃｈｎｏｌ．，Ｂ９，３３５７（１９９１）
【非特許文献２】
「表面」第３６巻第６号２９１〜３０３項（１９９８年）
【０００８】
【発明が解決しようとする課題】
従って、本発明の目的は、ドライエッチング耐性が優れた感光性組成物を提供することにある。
【０００９】
【課題を解決するための手段】
本発明は、下記構成の感光性組成物であり、これにより本発明の上記目的が達成される。
【００１０】
（１）オイルゲル化剤を含有する感光性組成物。
【００１１】
以下に、好ましい態様を記載する。
（２）オイルゲル化剤に加えて、更に
（Ａ）活性光線又は放射線の照射により酸を発生する化合物、及び
（Ｂ）酸の作用により分解し、アルカリ現像液中での溶解度を増大させる基を有する樹脂
を含有する感光性組成物（ポジ型レジスト組成物）。
（３）オイルゲル化剤に加えて、更に
（Ａ）活性光線又は放射線の照射により酸を発生する化合物、
（Ｄ）アルカリ現像液に可溶な樹脂、及び
（Ｅ）酸の作用により該アルカリ現像液に可溶な樹脂と架橋する酸架橋剤
を含有する感光性組成物（ネガ型レジスト組成物）。
【００１２】
【発明の実施の形態】
以下、本発明に使用する化合物について詳細に説明する。
【００１３】
≪オイルゲル化剤≫
本発明の感光性組成物は、オイルゲル化剤を含有することを特徴とする。
オイルゲル化剤とは、水素結合、ファンデルワールス力、Π−Πスタッキング、静電相互作用、配位結合などの、共有結合以外の２次的な作用を原動力として、化学反応を伴わずに添加するだけで、あるいは過熱・放冷という単純な操作で液体をゲル化することができる化合物である。例えば「表面」第３６巻第６号２９１〜３０３項（１９９８年）に記載されている。ここで、ゲル化とは流動体が流動性を持たなくなり、自重でも崩れない程度に固まることを意味する。
【００１４】
本発明においては、オイルゲル化剤として働くものであれば、特に限定されることなく用いることができる。好ましい具体例として、１，２，３，４−ジベンジリデン−Ｄ−ソルビト−ル、１２−ヒドロキシステアリン酸、Ｎ−ラウロイル−Ｌ−グルタミン酸−α，γ−ビス−ｎ−ブチルアミド、スピンラベル化ステロイド、コレステロール誘導体、ジアルキルリン酸アルミニウム、フェノール系環状オリゴマー、２，３　−ビス−ｎ−ヘキサデシロキシアントラセン、環状デプシペプチド、部分フッ素化アルカン、シスチン誘導体、ビス（２−エチルヘキシル）スルホコハク酸ナトリウム、トリフェニルアミン誘導体、ブチロラクトン誘導体、４級アンモニウム塩、フッ素化アルキル化オリゴマー、尿素誘導体、ビタミンＨ誘導体、グルコンアミド誘導体、コール酸誘導体等があげられる。
【００１５】
本発明で用いることができるオイルゲル化剤の具体例としては以下に示す化合物が挙げられるが、これらに限定されるものではない。
【００１６】
【化１】
2004117980.tif 000002
【００１７】
本発明で用いることができるオイルゲル化剤は、通常市販されているものも用いることができる。また、例えば、「表面」第３６巻第６号２９１〜３０３項（１９９８年）に記載されている文献を参照して製造することもできる。
【００１８】
本発明の感光性組成物中におけるオイルゲル化剤の含量は、感光性組成物の状態ではゲル化しない範囲で加えることができ、組成物の固形分を基準として、５質量％以下が好ましく、より好ましくは０．００１〜５質量％、更に好ましくは０．０１〜３質量％である。これにより、感光性組成物の状態ではゲル化しないために扱いやすさを損なわず、かつ感光性組成物を塗布、乾燥させた際に感光性組成物が強固な膜を形成することができる。
【００１９】
本発明に係わるオイルゲル化剤含有感光性組成物は、好ましくは化学増幅系ポジ型レジスト組成物及び化学増幅系ネガ型レジスト組成物である。本発明に係わる化学増幅系ポジ型レジスト組成物は、オイルゲル化剤に加え、
（Ａ）活性光線又は放射線の照射により酸を発生する化合物（酸発生剤）、及び（Ｂ）酸の作用により分解し、アルカリ現像液中での溶解度を増大させる基を有する樹脂を含有し、必要に応じて更に（Ｃ）酸の作用により分解してアルカリ現像液中での溶解度を増大させる基を有する、溶解阻止化合物を含有するか、
或いは（Ａ）活性光線又は放射線の照射により酸を発生する化合物（酸発生剤）、（Ｄ）アルカリ現像液に可溶な樹脂（アルカリ可溶性樹脂）、及び（Ｃ）酸の作用により分解してアルカリ現像液中での溶解度が増大する溶解阻止化合物を含有する。
本発明に係わる化学増幅系ネガ型レジスト組成物は、オイルゲル化剤に加え、（Ａ）活性光線又は放射線の照射により酸を発生する化合物、（Ｄ）アルカリ現像液に可溶な樹脂（アルカリ可溶性樹脂）及び（Ｅ）酸の作用により該アルカリ現像液に可溶な樹脂と架橋する酸架橋剤を含有する。
【００２０】
以下に、本発明のオイルゲル化剤含有レジスト組成物が含みうる、オイルゲル化剤以外の成分について説明する。
【００２１】
≪（Ａ）活性光線又は放射線の照射により酸を発生する化合物≫
本発明の組成物には、成分（Ａ）として活性光線又は放射線の照射により酸を発生する化合物（光酸発生剤）を含有する。
そのような光酸発生剤としては、光カチオン重合の光開始剤、光ラジカル重合の光開始剤、色素類の光消色剤、光変色剤、あるいはマイクロレジスト等に使用されている活性光線又は放射線の照射により酸を発生する公知の化合物及びそれらの混合物を適宜に選択して使用することができる。
【００２２】
たとえば、ジアゾニウム塩、アンモニウム塩、ホスホニウム塩、ヨードニウム塩、スルホニウム塩、セレノニウム塩、アルソニウム塩等のオニウム塩、有機ハロゲン化合物、有機金属／有機ハロゲン化物、ｏ−ニトロベンジル型保護基を有する光酸発生剤、イミノスルフォネ−ト等に代表される光分解してスルホン酸を発生する化合物、ジアゾジスルホン等、ジスルホン化合物、トリスルホニルオキシベンゼン、オキシムスルホネート等を挙げることができる。
【００２３】
（Ａ）成分の化合物の本発明のレジスト組成物中の含量は、組成物の固形分を基準として、０．１〜２０質量％が好ましく、より好ましくは０．５〜２０質量％、更に好ましくは１〜１５質量％である。
【００２４】
本発明に使用される（Ａ）活性光線又は放射線の照射により酸を発生する化合物の中で、特に好ましいものの例を以下に挙げる。
【００２５】
【化２】
2004117980.tif 000003
【００２６】
【化３】
2004117980.tif 000004
【００２７】
≪（Ｂ）アルカリ現像液に対して不溶性あるいは難溶性であり、酸の作用でアルカリ現像液に対し可溶性となる樹脂（「酸分解性樹脂」ともいう）≫
【００２８】
本発明の（Ｂ）酸分解性樹脂としては、アルカリ現像液に対して不溶性あるいは難溶性であり、酸の作用でアルカリ現像液に対して可溶性となる樹脂であれば、何れでもよく、アルカリ可溶性部位としての官能基としては、フェノール性水酸基、およびカルボキシル基が好ましい。
【００２９】
本発明の（Ｂ）酸分解性樹脂としては、少なくとも一つのフェノール性水酸基構造を有し、酸の作用により分解し、アルカリ現像液中での溶解度が増大する樹脂が好ましい。具体的にはｐ−ヒドロキシスチレンユニットを少なくとも有する樹脂が好ましく、さらに、ポリ−ｐ−ヒドロキシスチレンの一部分を酸分解基で保護したもの、ｐ−ヒドロキシスチレンとｔ−ブチルアクリレートとの共重合体、及びそれらの誘導体がより好ましい。
例えば、以下に挙げるような樹脂が適用可能である。
【００３０】
【化４】
2004117980.tif 000005
【００３１】
また、本発明の組成物がＡｒＦ露光用であるときは、（Ｂ）酸分解性樹脂として、単環又は多環の脂環炭化水素構造を有する樹脂であることが好ましい。例えば、以下に挙げるような樹脂が使用できる。
【００３２】
【化５】
2004117980.tif 000006
【００３３】
【化６】
2004117980.tif 000007
【００３４】
【化７】
2004117980.tif 000008
【００３５】
但し、本発明の組成物がＡｒＦ露光用であるとき、ＡｒＦ光への透明性の点から樹脂は芳香族基を有さないことが好ましい。
【００３６】
また、（Ｂ）酸分解性樹脂として、ポリマー骨格の主鎖及び／又は側鎖にフッ素原子が置換した構造を有する樹脂（以下、フッ素基含有樹脂ともいう）も好ましく、さらに好ましくは１位がフッ素原子またはフロロアルキル基で置換された水酸基または１位がフッ素原子またはフロロアルキル基で置換された水酸基を酸分解基で保護した基を含有する樹脂であり、最も好ましくはヘキサフロロ−２−プロパノール構造またはヘキサフロロ−２−プロパノールの水酸基を酸分解基で保護した構造を含有する樹脂である。フッ素原子を導入することで遠紫外光、特にＦ２（１５７ｎｍ）光に対する透明性を向上させることができる。
例えば以下に挙げるような樹脂が使用可能である。
【００３７】
【化８】
2004117980.tif 000009
【００３８】
【化９】
2004117980.tif 000010
【００３９】
上記具体例で表される繰り返し構造単位は、各々１種で使用してもよいし、複数を混合して用いてもよい。
また、本発明において、（Ｂ）樹脂は、１種で使用してもよいし、複数併用してもよい。
【００４０】
本発明に係る（Ｂ）樹脂の重量平均分子量は、ＧＰＣ法によりポリスチレン換算値として、好ましくは１，０００〜２００，０００であり、更に好ましくは３，０００〜２０，０００である。重量平均分子量が１，０００未満では耐熱性やドライエッチング耐性の劣化が見られるため余り好ましくなく、２００，０００を越えると現像性が劣化したり、粘度が極めて高くなるため製膜性が劣化するなど余り好ましくない結果を生じる。
分子量分布（Ｍｗ／Ｍｎ）は、通常１〜１０であり、好ましくは１〜５、更に好ましくは１〜４の範囲のものが使用される。分子量分布の小さいものほど、解像度、レジスト形状、及びレジストパターンの側壁がスムーズであり、ラフネス性に優れる。
【００４１】
本発明のレジスト組成物において、本発明に係わる全ての樹脂の組成物全体中の配合量は、全レジスト固形分中４０〜９９．９９質量％が好ましく、より好ましくは５０〜９９．９７質量％である。
【００４２】
≪（Ｃ）酸の作用により分解してアルカリ現像液中での溶解度が増大する溶解阻止化合物（以下、「（Ｃ）成分」或いは「酸分解性溶解阻止化合物」ともいう）≫
（Ｃ）酸の作用により分解してアルカリ現像液への溶解性が増大する、分子量３０００以下の化合物としては、フェノール性水酸基を有する化合物のフェノール性水酸基を酸分解性基で保護した化合物、またはカルボキシル基を有する化合物のカルボキシル基を酸分解性基で保護した化合物が好ましい。
【００４３】
酸分解性溶解阻止化合物の添加量は、化学増幅系レジスト組成物の全組成物の固形分に対し、好ましくは３〜５０質量％であり、より好ましくは５〜４０質量％である。
【００４４】
以下に酸分解性溶解阻止化合物の具体例を示すが、これらに限定されない。
【００４５】
【化１０】
2004117980.tif 000011
【００４６】
≪（Ｄ）アルカリ現像液に可溶な樹脂（以下、「（Ｄ）成分」あるいは「アルカリ可溶性樹脂」ともいう）≫
アルカリ可溶性樹脂のアルカリ溶解速度は、０．２６１Ｎテトラメチルアンモニウムハイドロオキサイド（ＴＭＡＨ）で測定（２３℃）して２０Å／秒以上のものが好ましい。特に好ましくは２００Å／秒以上のものである（Åはオングストローム）。
【００４７】
本発明に用いられるアルカリ可溶性樹脂としてはフェノール性水酸基、カルボキシル基、スルホニルオキシ基、スルホンアミド基、スルホニルイミド基、などアルカリ解離性基を有する樹脂が好ましく、更に好ましくはノボラック樹脂、ヒドロキシスチレン誘導体、カルボキシル基含有（メタ）アクリル系樹脂であり、特に好ましくはヒドロキシスチレン繰り返し単位を有する樹脂である。
例えば以下に挙げるような樹脂が使用可能である。
【００４８】
【化１１】
2004117980.tif 000012
【００４９】
特に好ましいアルカリ可溶性樹脂はノボラック樹脂及びｏ−ポリヒドロキシスチレン、ｍ−ポリヒドロキシスチレン、ｐ−ポリヒドロキシスチレン及びこれらの共重合体、アルキル置換ポリヒドロキシスチレン、ポリヒドロキシスチレンの一部Ｏ−アルキル化、もしくはＯ−アシル化物、スチレン−ヒドロキシスチレン共重合体、α−メチルスチレン−ヒドロキシスチレン共重合体である。
該ノボラック樹脂は所定のモノマーを主成分として、酸性触媒の存在下、アルデヒド類と付加縮合させることにより得られる。
【００５０】
また、アルカリ溶解性樹脂の重量平均分子量は、通常２０００以上、好ましくは５０００〜２０００００、より好ましくは５０００〜１０００００である。
【００５１】
ここで、重量平均分子量はゲルパーミエーションクロマトグラフィーのポリスチレン換算値をもって定義される。
本発明におけるこれらの（Ｄ）アルカリ可溶性樹脂は２種類以上組み合わせて使用してもよい。
アルカリ可溶性樹脂の使用量は、レジスト組成物の全組成物の固形分に対し、通常４０〜９７質量％、好ましくは６０〜９０質量％である。
【００５２】
≪（Ｅ）酸の作用により上記アルカリ可溶性樹脂と架橋する酸架橋剤（以下「（Ｅ）成分」或いは「架橋剤」ともいう）≫
【００５３】
架橋剤としては酸の作用によりアルカリ現像液に可溶な樹脂を架橋する化合物であればいずれも用いることができるが、以下の（１）〜（３）が好ましい。
（１）フェノール誘導体のヒドロキシメチル体、アルコキシメチル体、アシルオキシメチル体。
（２）Ｎ−ヒドロキシメチル基、Ｎ−アルコキシメチル基、Ｎ−アシルオキシメチル基を有する化合物。
（３）エポキシ基を有する化合物。
アルコキシメチル基としては炭素数６個以下、アシルオキシメチル基としては炭素数６個以下が好ましい。
これらの架橋剤の内、特に好ましいものを以下に挙げる。
【００５４】
【化１２】
2004117980.tif 000013
【００５５】
架橋剤は、全レジスト組成物固形分中、通常３〜７０質量％、好ましくは５〜５０質量％の添加量で用いられる。
架橋剤の添加量が３質量％未満であると残膜率が低下し、また、７０質量％を越えると解像力が低下し、更にレジスト液の保存時の安定性の点で余り好ましくない。
【００５６】
≪（Ｆ）塩基性化合物≫
本発明のレジスト組成物は、更に（Ｆ）塩基性化合物を含有する。塩基性化合物としては、例えば含窒素塩基性化合物が挙げられる。
【００５７】
塩基性化合物としては有機アミン、塩基性オニウム塩、含窒素ヘテロ環状化合物などが好ましく、特に好ましくはアルキルアミン、ピリジン誘導体、アニリン誘導体、アンモニウムヒドロキシド、スルホニウムヒドロキシド、ジアザビシクロ化合物が挙げられる。
【００５８】
これら塩基性化合物は、単独であるいは２種以上で用いられる。（Ｆ）塩基性化合物の使用量は、レジスト組成物の固形分を基準として、通常０．００１〜１０質量％、好ましくは０．０１〜５質量％である。０．００１質量％未満では上記塩基性化合物の添加の効果が得られない。一方、１０質量％を超えると感度の低下や非露光部の現像性が悪化する傾向がある。
【００５９】
≪（Ｈ）界面活性剤≫
本発明のレジスト組成物は、更に（Ｈ）界面活性剤を含有することが好ましい。界面活性剤の例としてはフッ素系、シリコン系、またはノニオン系界面活性剤を挙げることができるが、フッ素系及び／またはシリコン系を含有することが好ましい。
【００６０】
（Ｈ）界面活性剤の使用量は、レジスト組成物全量（溶剤を除く）に対して、好ましくは０．０００１〜２質量％、より好ましくは０．００１〜１質量％である。
【００６１】
≪（Ｉ）有機溶剤≫
本発明のレジスト組成物は、上記の成分を所定の有機溶剤に溶解して用いる。
使用し得る有機溶剤としては、例えば、エチレンジクロライド、シクロヘキサノン、シクロペンタノン、２−ヘプタノン、γ−ブチロラクトン、メチルエチルケトン、エチレングリコールモノメチルエーテル、エチレングリコールモノエチルエーテル、２−メトキシエチルアセテート、エチレングリコールモノエチルエーテルアセテート、プロピレングリコールモノメチルエーテル、プロピレングリコールモノメチルエーテルアセテート、トルエン、酢酸エチル、乳酸メチル、乳酸エチル、メトキシプロピオン酸メチル、エトキシプロピオン酸エチル、ピルビン酸メチル、ピルビン酸エチル、ピルビン酸プロピル、Ｎ，Ｎ−ジメチルホルムアミド、ジメチルスルホキシド、Ｎ−メチルピロリドン、テトラヒドロフラン等を挙げることができる。
【００６２】
≪使用方法≫
本発明のレジスト組成物は、上記の成分を所定の有機溶剤、好ましくは前記混合溶剤に溶解し、次のように所定の支持体上に塗布して用いる。
すなわち、上記レジスト組成物を精密集積回路素子の製造に使用されるような基板（例：シリコン／二酸化シリコン被覆）上にスピナー、コーター等の適当な塗布方法により塗布する。
塗布後、所定のマスクを通して露光し、ベークを行い現像する。このようにすると、良好なレジストパターンを得ることができる。ここで露光光としては、好ましくは２５０ｎｍ以下、より好ましくは２２０ｎｍ以下の波長の遠紫外線である。具体的には、ＫｒＦエキシマレーザー（２４８ｎｍ）、ＡｒＦエキシマレーザー（１９３ｎｍ）、Ｆ２エキシマレーザー（１５７ｎｍ）、Ｘ線、電子ビーム等が挙げられる。
【００６３】
現像工程では、現像液を次のように用いる。レジスト組成物のアルカリ現像液としては、水酸化ナトリウム、水酸化カリウム、炭酸ナトリウム、ケイ酸ナトリウム、メタケイ酸ナトリウム、アンモニア水等の無機アルカリ類、エチルアミン、ｎ−プロピルアミン等の第一アミン類、ジエチルアミン、ジ−ｎ−ブチルアミン等の第二アミン類、トリエチルアミン、メチルジエチルアミン等の第三アミン類、ジメチルエタノールアミン、トリエタノールアミン等のアルコールアミン類、テトラメチルアンモニウムヒドロキシド、テトラエチルアンモニウムヒドロキシド等の第四級アンモニウム塩、ピロール、ピヘリジン等の環状アミン類等のアルカリ性水溶液（通常０．１〜１０質量％）を使用することができる。
さらに、上記アルカリ性水溶液にアルコール類、界面活性剤を適当量添加して使用することもできる。
【００６４】
【実施例】
以下、本発明を実施例によって更に具体的に説明するが、本発明は以下の実施例に限定されるものではない。
【００６５】
実施例１〜３及び比較例１〜３
（ポジ型レジスト組成物組成物の調製と評価）
表１に示す組成物をプロピレングリコールモノメチルエーテルアセテート／プロピレングリコールモノメチルエーテル（６０／４０質量比）に溶解させて固形分濃度１５質量％の溶液を作成し、０．２μｍのテフロンフィルターにより濾過した。スピンコーターにてシリコン基板上に均一に塗布し、１００℃で９０秒間ホットプレート上で加熱乾燥を行い、０．７μｍのレジスト膜を形成させた。尚、比較例の組成物は、オイルゲル化剤を含まない以外は、実施例の組成物と同様に作製した。表１に示す各成分の記号は、先に例示の具体例を意味する。
得られた膜をＵＬＶＡＣ製リアクティブイオンエッチング装置（ＣＳＥ−１１１０）を用いて、ＣＦ４／Ｏ２（８／２）のガスに対するエッチング速度を測定したところ、表２に示す通りであった（エッチング条件：Ｐｏｗｅｒ＝５００Ｗ、Ｐｒｅｓｓｕｒｅ＝４．６Ｐａ、Ｇａｓ　Ｆｏｌｗ　Ｒａｔｅ＝１０ｓｃｃｍ）。エッチング速度は数字が小さいほどエッチングされにくく、耐ドライエッチング性が優れている。
【００６６】
【表１】
2004117980.tif 000014
【００６７】
ここで、樹脂ｋ−１３は、先に例示の樹脂であり、繰り返し単位の組成比は構造式左から１５／６０／２５（モル比）であり、重量平均分子量は１４，００００である。
【００６８】
【表２】
2004117980.tif 000015
【００６９】
実施例４及び５、及び比較例４及び５
（ネガ型レジスト組成物組成物の調製と評価）
表３に示す組成物を用いてポジレジスト組成物と同様の手法により得られたレジスト膜を２５０ｎｍのバンドパスフィルターを用い５０ｍＪ／ｃｍ２光照射し、１００℃で９０秒間ホットプレート上で加熱して全面硬化させた以外はポジレジストと同様にドライエッチング速度を測定したところ、表４に示す通りであった。比較例の組成物はオイルゲル化剤を含まない以外は実施例の組成物と同じものを用いた。表３に示す各成分の記号は、先に例示の具体例を意味する。
【００７０】
【表３】
2004117980.tif 000016
【００７１】
【表４】
2004117980.tif 000017
【００７２】
表２及び表４から明らかなように本発明の組成物はドライエッチング耐性に優れていることが分かる。
【００７３】
【発明の効果】
本発明は、耐ドライエッチング耐性に優れたレジスト組成物を提供することができる。